(57)【要約】  電池複合材料の製造方法であって、少なくとも以下の工程を含む。まず、鉄化合物と、リン酸と、マンガン化合物と、リチウム化合物と、炭素源を供給する。続いて、前記鉄化合物及び脱イオン水の混合物に前記リン酸を撹拌しながら加えて第１リン酸塩溶液を生成し、第１の量の前記マンガン化合物を前記第１リン酸塩溶液に加え、前記マンガン化合物と前記第１リン酸塩溶液を第１の期間連続反応させ第１生成物溶液を生成する。次に、前記第１生成物溶液、前記炭素源及び前記リチウム化合物を反応させて前駆体を生成する。そして、前記前駆体を熱処理し電池複合材料を生成し、前記電池複合材料の化学式はＬｉＦｅｘＭｎ１−ｘＰＯ４である。生成物の粉末が熱処理プロセスにおいて凝集しないため、電池の電気的性能が向上する。
2016522965.tif 000002
【特許請求の範囲】
【請求項１】
電池複合材料の製造方法であって、少なくとも工程（ａ）〜（ｄ）を含み、
工程（ａ）では、鉄化合物と、リン酸（Ｈ３ＰＯ４）と、マンガン化合物と、リチウム化合物と、炭素源を供給し、
工程（ｂ）では、前記鉄化合物及び脱イオン水の混合物に前記リン酸を撹拌しながら加え第１リン酸塩溶液を生成し、第１の量の前記マンガン化合物を前記第１リン酸塩溶液に加え、前記マンガン化合物と前記第１リン酸塩溶液を第１の期間連続反応させ第１生成物溶液を生成し、
工程（ｃ）では、前記第１生成物溶液と、前記炭素源と、前記リチウム化合物を反応させて前駆体を生成し、前記炭素源は、炭水化物、有機化合物、ポリマー材料又は高分子材料であり、
工程（ｄ）では、前記前駆体を熱処理し電池複合材料を生成し、前記電池複合材料は、化学式がＬｉＦｅｘＭｎ１−ｘＰＯ４であり、ｘが０より大きい、
電池複合材料の製造方法。
【請求項２】
前記鉄化合物は、Ｆｅ７（ＰＯ４）６、ＦｅＰＯ４・２Ｈ２Ｏ、ＬｉＦｅＰＯ４、Ｆｅ２Ｏ３、ＦｅＣ２Ｏ４・２Ｈ２Ｏ、ＦｅＣ６Ｈ５Ｏ７、又はこれらの組み合わせである、請求項１に記載の電池複合材料の製造方法。
【請求項３】
前記工程（ｃ）は、遷移金属酸化物と、前記第１生成物溶液と、前記炭素源と、前記リチウム化合物を反応させる工程を含み、
前記工程（ｄ）において生成される前記電池複合材料は、リチウム鉄マンガンリンが共結晶化したナノ金属酸化物である、請求項２に記載の電池複合材料の製造方法。
【請求項４】
前記電池複合材料の化学式において、ｘが０．１から０．９の間の範囲であり、ｘが前記マンガン化合物の前記第１の量に応じて決まる、請求項１に記載の電池複合材料の製造方法。
【請求項５】
前記電池複合材料の化学式において、ｘが０．２７である、請求項３に記載の電池複合材料の製造方法。
【請求項６】
前記第１の期間が少なくとも２４時間以上である、請求項１に記載の電池複合材料の製造方法。
【請求項７】
前記工程（ｃ）は、工程（ｃ１）〜（ｃ３）を含み、
工程（ｃ１）では、前記リチウム化合物と、前記炭素源と、分散剤を前記第１生成物溶液に加え、第２生成物溶液を生成し、
工程（ｃ２）では、前記第２生成物溶液を粉砕し前駆体溶液を生成し、
工程（ｃ３）では、前記前駆体溶液を濃縮し前記前駆体を生成し、
請求項１に記載の電池複合材料の製造方法。
【請求項８】
前記粉砕工程がボールミルを用いて行われる、請求項６に記載の電池複合材料の製造方法。
【請求項９】
前記工程（ｄ）は、前記前駆体をセラミック坩堝に入れ、前記前駆体を保護雰囲気下で第１温度に加熱後、さらに第２期間連続焼結し前記電池複合材料の生成物の粉末を生成する工程をさらに含む、請求項１に記載の電池複合材料の製造方法。
【請求項１０】
前記第１温度が少なくとも８００℃であり、前記第２期間が少なくとも７時間以上である、請求項８に記載の電池複合材料の製造方法
【請求項１１】
前記工程（ｂ）は、
１０３ｇのＦｅ７（ＰＯ４）６及び２Ｌの前記脱イオン水の混合液を調製する工程と、
２６４．４ｇの前記リン酸を前記混合液に加え撹拌し前記第１リン酸塩溶液を生成する工程と、
をさらに含み、
前記第１の量のＭｎＣＯ３を前記第１リン酸塩溶液に加えた後、ＭｎＣＯ３と前記第１リン酸塩溶液の反応を前記第１の期間連続して行い、前記第１生成物溶液を生成する、請求項１に記載の電池複合材料の製造方法。
【請求項１２】
工程（ｂ）は、
１１８．３２ｇのＬｉＦｅＰＯ４及び２Ｌの前記脱イオン水の混合液を調製する工程と、
２６４．４ｇの前記リン酸を前記混合液に加え撹拌し、前記第１リン酸塩溶液を生成する工程と、
をさらに含み、
前記第１の量のＭｎＣＯ３を前記第１リン酸塩溶液に加えた後、ＭｎＣＯ３と前記第１リン酸塩溶液の反応を前記第１の期間連続して行い、前記第１生成物溶液を生成する、請求項１に記載の電池複合材料の製造方法。
【請求項１３】
電池複合材料の製造方法であって、少なくとも工程（ａ）〜（ｄ）を含み、
工程（ａ）では、鉄と、リン酸（Ｈ３ＰＯ４）と、ＭｎＣＯ３と、ＬｉＯＨと、炭素源を供給し、
工程（ｂ）では、前記鉄化合物及び脱イオン水の混合物に前記リン酸を撹拌しながら加えて第１リン酸塩溶液を生成し、第１の量の前記ＭｎＣＯ３を前記第１リン酸塩溶液に加え、前記ＭｎＣＯ３と前記第１リン酸塩溶液を第１の期間連続反応させ第１生成物溶液を生成し、
工程（ｃ）では、前記第１生成物溶液と、前記炭素源と、前記ＬｉＯＨを反応させて前駆体を生成し、前記炭素源は、炭水化物、有機化合物、ポリマー材料又は高分子材料であり、
工程（ｄ）では、前記前駆体を熱処理し電池複合材料を生成し、前記電池複合材料は、化学式がＬｉＦｅｘＭｎ１−ｘＰＯ４であり、ｘが０．１から０．９の間の範囲である、
電池複合材料の製造方法。
【請求項１４】
電池複合材料の前駆体の製造方法であって、
鉄化合物とマンガンイオンを放出する化合物をリン酸水溶液中において反応させ、第１生成物溶液を生成する工程と、
前記第１生成物溶液とリチウムイオンを放出する化合物を前記リン酸水溶液中において反応させ、前駆体溶液を生成する工程と、
前記前駆体溶液を濃縮し電池複合材料の前駆体を生成する工程と、
を少なくとも含み、
電池複合材料の前駆体は、化学式がＬｉＦｅｘＭｎ１−ｘＰＯ４でありｘが０より大きい、
電池複合材料の前駆体の製造方法。
【発明の詳細な説明】
【技術分野】
【０００１】
本発明は製造方法に関し、特に電池複合材料の製造方法に関する。
【背景技術】
【０００２】
科学技術の急速な発展に伴い、多くの電子製品が市場に投入されている。利便性を高めるために、電子製品を設計する際の一般的な傾向は、小型、軽量及び携帯性に向かっている。例えば、これらの電子機器は、携帯型家庭用電子機器、ポータブル計測機器、ポータブル医療機器、電動自転車又は電動ハンドツール等である。一般的に、これらの電子機器は、電力源としてポータブル電源を用いる。ポータブル電源の中でも、安全性、軽量性及び利便性を理由に電池が広く用いられている。
【０００３】
また、電気自動車は大気汚染や石油不足の問題を解消することが可能であるため、持続可能な開発と環境保護推進の観点から、電気自動車に関する技術は大きな注目を集めている。そして、電気自動車は電源として二次電池を利用するため、電気的特性及び電池のサイクル寿命を改善することが重要な課題となっている。
【０００４】
また、大きな電気容量、良好な充放電サイクル特性及び他の適切な特性を有することから、従来の電池の中では、リチウムイオン電池が発展の可能性が高い。また、リン酸鉄リチウム系化合物  （ＬｉＦｅＰＯ４、以下ＬＦＰとする）が中でも有力である。リン酸鉄リチウム系化合物を陰極材料として含む電池は、より大きな電流、長いリサイクル寿命、抗酸化特性及び抗酸性効果等の利点を備える。また、前記リン酸鉄リチウム系化合物は充放電プロセスにおいて酸素ガスを放出しないため、リン酸鉄リチウム系化合物を用いる電池は爆発危険性がない。従って、リン酸鉄リチウム系化合物はリチウムイオン電池の有望な陰極材料と考えられている。
【０００５】
しかし、、従来のリチウム鉄リン酸化合物の製造方法はいくつかの欠点を有している。例えば、熱処理プロセスにおいて、リチウム鉄リン酸化合物の粒子は容易に凝集し、このような場合には、リン酸鉄リチウム粉末の粒径は増大し、電池の電気的特性は低下することになる。
【０００６】
従って、上記欠点を解消するためにより良い電気的特性を有する陰極材料の製造方法を提供する必要がある。
【発明の概要】
【０００７】
本発明の目的は、電池複合材料の製造方法の提供である。鉄源にマンガン源を拡散させることにより、生成物の粉末は熱処理プロセスにおいて凝集しない。その結果、粒径の増大により引き起こされるリチウム鉄リン酸化合物の電気的特性の低下という欠点は解消される。
【０００８】
本発明の別の目的は、電池複合材料の製造方法の提供である。鉄源にマンガン源を拡散させることにより、マンガン源は鉄源を取り囲み、被覆することにより反応を促進する。また、生成物の粉末が熱処理プロセスにおいて凝集しないため、電池の電気的特性が向上する。
【０００９】
本発明の別の目的は、電池複合材料の製造方法の提供である。鉄源の粒径及び鉄のマンガンに対する比率を選別することにより、実用的な要件に応じた理想的な電気的特性を備える電池複合材料を製造することが出来る。
【００１０】
本発明の一態様によれば、電池複合材料の製造方法が提供される。製造方法は少なくとも工程（ａ）〜（ｄ）を含む。工程（ａ）では、鉄化合物と、リン酸（Ｈ３ＰＯ４）と、マンガン化合物と、リチウム化合物と、炭素源を供給する。工程（ｂ）では、リン酸を鉄化合物及び脱イオン水の混合物に撹拌しながら加え、第１リン酸塩溶液を生成し、第１の量のマンガン化合物を第１リン酸塩溶液に加え、マンガン化合物と第１リン酸塩溶液を第１の期間連続的に反応させ、第１生成物溶液を生成する。工程（ｃ）では、第１生成物溶液と、炭素源と、リチウム化合物を反応させ前駆体を生成する。炭素源としては、炭水化物、有機化合物、ポリマー材料又は高分子材料が挙げられる。工程（ｄ）では、前駆体を熱処理し電池複合材料を生成する。電池複合材料の化学式は、ＬｉＦｅｘＭｎ１−ｘＰＯ４であり、ｘは０より大きい。
【００１１】
本発明の別の態様によれば、電池複合材料の製造方法が提供される。製造方法は、少なくとも工程（ａ）〜（ｄ）を含む。工程（ａ）では、鉄化合物と、リン酸（Ｈ３ＰＯ４）と、ＭｎＣＯ３と、ＬｉＯＨと、炭素源が供給される。工程（ｂ）では、リン酸を撹拌しながら鉄化合物及び脱イオン水の混合物に加え第１リン酸塩溶液を生成し、第１の量のＭｎＣＯ３を第１リン酸塩溶液に加え、ＭｎＣＯ３と第１リン酸塩溶液を第１の期間連続的に反応させ、第１生成物溶液を生成する。工程（ｃ）では、第１生成物溶液と、炭素源と、ＬｉＯＨを反応させ前駆体を生成する。炭素源としては、炭水化物、有機化合物、ポリマー材料又は高分子材料が挙げられる。工程（ｄ）では、前駆体を熱処理し電池複合材料を生成する。電池複合材料の化学式はＬｉＦｅｘＭｎ１−ｘＰＯ４であり、ｘは０．１から０．９の間の範囲である。
【００１２】
本発明の別の態様によれば、電池複合材料の前駆体の製造方法が提供される。製造方法は、少なくとも以下の工程を含む。まず、鉄化合物とマンガンイオンを放出する化合物の反応をリン酸水溶液中で進行させ、第１生成物溶液を生成する。次に、第１生成物溶液とリチウムイオンを放出する化合物の反応をリン酸水溶液中で進行させ、前駆体溶液を生成する。そして、前駆体溶液を濃縮することにより電池複合材料の前駆体を得る。電池複合材料の前駆体の化学式はＬｉＦｅｘＭｎ１−ｘＰＯ４であり、ｘは０より大きい。
【００１３】
上述した本発明の内容は、以下に示す詳細な説明及び添付の図面を参照すると、当業者にとってより明確となる。
【図面の簡単な説明】
【００１４】
図１は、本発明の一実施形態に係る材料電池複合の製造方法を示すフローチャートである。
【００１５】
図２は、図１に示されている製造方法の工程Ｓ３００の詳細な手順を示すフローチャートである。
【００１６】
図３は、実施例１で調製した生成物の粉末Ｘ線回折パターンを概略的に示す。
【００１７】
図４は、実施例２で調製した生成物の粉末Ｘ線回折パターンを概略的に示す。
【００１８】
図５は、実施例１で調製した生成物の粉末のＳＥＭ写真を概略的に示す。
【００１９】
図６は、実施例２で調製した生成物の粉末のＳＥＭ写真を概略的に示す。
【００２０】
図７は、実施例１の生成物の粉末から製造されたコイン型電池の充放電曲線を概略的に示す。
【００２１】
図８は、実施例２の生成物の粉末から製造されたコイン型電池の充放電曲線を概略的に示す。
【発明を実施するための形態】
【００２２】
本発明は、以下に示す実施形態によって、より詳細に説明される。以下に示す本発明の好ましい実施形態の説明は、本発明を説明する目的のみのために示されることを注意されたい。つまり、下記に示す実施形態は、網羅的であることを意図するものではなく、また、開示された詳細な形態に限定することを意図するものでもない。
【００２３】
図１は、本発明の一実施形態に係る材料電池複合の製造方法を示すフローチャートである。電池複合材料の製造方法以下の工程を含む。まず、工程Ｓ１００において、鉄化合物と、リン酸（Ｈ３ＰＯ４）と、マンガン化合物と、リチウム化合物を供給する。マンガン化合物の一例は、限定されるものではないが、炭酸マンガン（ＭｎＣＯ３）、酸化マンガン（ＭｎＯ）、マンガン含有化合物又はリン酸水溶液においてマンガンイオンを放出する任意の他の化合物を含む。中でも炭酸マンガンが好適に用いられる。リチウム化合物の一例は、限定されるものではないが、水酸化リチウム（ＬｉＯＨ）、炭酸リチウム（Ｌｉ２ＣＯ３）、リチウム含有化合物又はリン酸水溶液においてリチウムイオンを放出する任意の他の化合物を含む。中でも水酸化リチウムが好適に用いられる。
【００２４】
鉄化合物の一例は、限定されるものではないが、Ｆｅ７（ＰＯ４）６、ＦｅＰＯ４・２Ｈ２Ｏ、ＬｉＦｅＰＯ４、Ｆｅ２Ｏ３、ＦｅＣ２Ｏ４・２Ｈ２Ｏ、ＦｅＣ６Ｈ５Ｏ７、他の鉄含有化合物又はこれらを組み合わせた混合物を含む。中でも、Ｆｅ７（ＰＯ４）６、ＦｅＰＯ４・２Ｈ２Ｏ及びＬｉＦｅＰＯ４が好適に用いられる。
【００２５】
工程Ｓ２００において、鉄化合物及び脱イオン水を混合、撹拌し、鉄化合物を脱イオン水中に初期分散させる。次に、リン酸（８５重量％）を撹拌しながら加え、鉄化合物を均一に分散させ第１リン酸塩溶液を生成する。そして、第１の量のマンガン化合物を第１リン酸塩溶液に加える。マンガン化合物と第１リン酸塩溶液を第１の期間連続的に反応させ、第１生成物溶液を生成する。すなわち、鉄化合物は鉄源として用いられ、リン酸は脱イオン水中における鉄化合物の分散性を向上させ、後の反応を促進するために用いられる。本実施形態では、第１生成物溶液は鉄化合物、マンガンイオン及びリン酸イオンを含む溶液である。
【００２６】
本実施形態では、第１リン酸塩溶液中のリン酸イオンはマンガン化合物の解離性を向上させ、第１生成物溶液中においてマンガンイオンは均一に分散され得る。一実施形態においては、マンガン化合物と第１リン酸塩溶液を少なくとも２４時間（すなわち、第１の期間）連続的に反応させる。第１の期間は、好ましくは２４時間であるが、これに限定されるものではない。また、第１の期間はリン酸イオンの濃度に応じて調製される。
【００２７】
続いて、工程Ｓ３００おいて、第１生成物溶液と、炭素源と、リチウム化合物の反応を進行させ、前駆体を生成する。炭素源の一例は、限定されるものではないが、炭水化物、有機化合物、ポリマー材料又は高分子材料を含む。例えば、炭水化物は、フルクトース又はラクトースである。
【００２８】
工程Ｓ４００において、前駆体は熱的に処理され電池複合材料を生成する。本発明の製造方法により得られる電池複合材料の化学式はＬｉＦｅｘＭｎ１−ｘＰＯ４であり、ｘは０より大きく、またマンガンに対する鉄の比率を表す。この化学式において、ｘは０．１から０．９の間の範囲であり、好ましくは０．２７である。
【００２９】
一実施形態においては、工程Ｓ３００遷移金属酸化物と、第１生成物溶液と、炭素源と、リチウム化合物を反応させる工程をさらに含む。その結果、工程Ｓ４００において、金属酸化物ＬｉＦｅｘＭｎ１−ｘＰＯ４を含む電池複合材料、又は、リチウム鉄マンガンリン（ＬＦＭＰ−ＮＣＯ）が共結晶化したナノ金属酸化物ＬｉＦｅｘＭｎ１−ｘＰＯ４・ｚＭ（ｚが１以上、Ｍが遷移金属酸化物である）を含む電池複合材料が生成される。遷移金属酸化物の一例は、限定されるものではないが、五酸化バナジウム（Ｖ２Ｏ５）である。
【００３０】
図２は、図１に示されている製造方法の工程Ｓ３００の詳細な手順を示すフローチャートである。鉄源とマンガン源の２４時間の反応の後、リチウム化合物と、炭素源と、分散剤を第１生成物溶液に加え、第２生成物溶液を生成する（工程Ｓ３０１）。例えば、分散剤はＴｒｉｔｏｎ  Ｘ−１００のような非イオン界面活性剤である。そして、工程Ｓ３０２において、第２生成物溶液は粉砕され前駆体溶液を生成する。本実施形態では、粉砕処理は、限定されるものではないが、ボールミルを用いて、４５０〜６００ｒｐｍの回転速度で１時間行われる。
【００３１】
図２に示すように、工程Ｓ３０３において、前駆体溶液の過剰な水を留去し、初期乾燥された前駆体を得る。そして、初期乾燥された前駆体はセラミック坩堝に入れられ、保護雰囲気（例えば、窒素又はアルゴンガス）に曝される。保護雰囲気下、前駆体を第１温度（例えば、８００℃）にまで加熱し、第２期間（例えば、これに限定されるものではないが、少なくとも７時間）連続焼結する。その結果、前駆体は熱処理される。前駆体の焼結後、本発明の電池複合材料の生成物の粉末が得られる。電池複合材料は化学式ＬｉＦｅｘＭｎ１−ｘＰＯ４で表されるリチウム鉄マンガンリンである。この熱処理プロセスにおいて、前駆体中のマンガン源は鉄源中に拡散する。その結果、マンガン源は鉄源を部分置換により取り囲み、被覆する。熱処理プロセスにおいて生成物の粉末が凝集しないため、電池の電気的性能が向上する。また、本発明の製造方法により得られる生成物の粉末の粒径は鉄化合物原料の粒径に近い。すなわち、電池の電気的特性が向上するため、製品の安定性が増す。
【００３２】
また、工程Ｓ４００において、鉄化合物、リン酸、マンガン化合物及びリチウム化合物の分画の調整により、電池複合材料中の鉄のマンガンに対する比率が決まる。すなわち、実用的な要件に応じた理想的な電気的特性を備える電池複合材料を得ることができる。
【００３３】
電池複合材料の製造方法の一例は、以下の実施例において例示される。
［実施例１］
【００３４】
まず、１０３ｇのＦｅ７（ＰＯ４）６及び２Ｌの脱イオン水を混合し、十分に攪拌した。続いて、２６４．４ｇのリン酸（Ｈ３ＰＯ４、８５重量％）を混合液に加えた。なお、リン酸の濃度は８５重量％より高くてもよい。混合液を均一に攪拌後、炭酸マンガン（ＭｎＣＯ３）を混合液に加えて反応させることにより第１生成物溶液を生成した。第１生成物溶液を２４時間連続攪拌し十分に反応させた後、１３２．１ｇの水酸化リチウム（ＬｉＯＨ）と、５４ｇのフルクトースと、０．０６ｇのＴｒｉｔｏｎ  Ｘ−１００を第１生成物溶液に加えた。その結果、第２生成物溶液を得た。なお、フルクトースの代わりに、１２重量％のラクトース及び８８重量％のフルクトースの混合物を用いてもよい。次に、第２生成物溶液をボールミル（回転速度：４５０  ｒｐｍ〜６５０  ｒｐｍ）を用いて１時間連続粉砕した。その結果、リチウム鉄マンガンリン（ＬｉＦｅｘＭｎ１−ｘＰＯ４）の前駆体溶液を得た。さらに、前駆体溶液を濃縮し初期乾燥された前駆体を得た。そして、初期乾燥された前駆体をセラミック坩堝に入れ、保護雰囲気下、前駆体を少なくとも、８００℃よりも高い温度で７時間焼結し生成物の粉末を得た。
［実施例２］
【００３５】
本実施例においては、実施例１で用いたＦｅ７（ＰＯ４）６の代わりにＬｉＦｅＰＯ４を用い、反応物の分画をこれに応じて調整した。まず、１１８．３２ｇのＬｉＦｅＰＯ４と、２Ｌの脱イオン水を混合し、十分に撹拌した。続いて、２６４．４ｇのリン酸（Ｈ３ＰＯ４、８５重量％）を混合液に加えた。なお、リン酸の濃度は８５重量％より高くてもよい。混合液を均一に攪拌後、炭酸マンガン（ＭｎＣＯ３）を混合液に加えて反応させることにより第１生成物溶液を生成した。第１生成物溶液を２４時間連続攪拌し十分に反応させた後、１３２．１ｇの水酸化リチウム（ＬｉＯＨ）、５４ｇのフルクトース及び０．０６ｇのＴｒｉｔｏｎ  Ｘ−１００を第１生成物溶液に加えた．その結果、第２生成物溶液を得た。なお、フルクトースの代わりに、１２重量％のラクトース及び８８重量％のフルクトースの混合物を用いてもよい。次に、第２生成物溶液をボールミル（回転速度：４５０  ｒｐｍ〜６５０  ｒｐｍ）を用いて１時間連続粉砕した。その結果、リチウム鉄マンガンリン（ＬｉＦｅｘＭｎ１−ｘＰＯ４）の前駆体溶液を得た。さらに、前駆体溶液を濃縮し初期乾燥された前駆体を得た。そして、初期乾燥された前駆体をセラミック坩堝に入れ、保護雰囲気下、前駆体を少なくとも、８００℃よりも高い温度で７時間焼結し生成物の粉末を得た。
【００３６】
実施例１及び実施例２で調製した生成物の粉末をＸ線回折装置（ＸＲＤ）で分析し、ＩＣＤＤ（国際回折データセンター）のデータと比較した。ＸＲＤの結果を図３及び図４に示す。また、実施例１及び実施例２で調製した生成物の粉末の表面トポグラフィーを図５及び図６に示す。図３及び図４で示すように、実施例１及び実施例２で調製した生成物の粉末をＸ線回折装置で分析して得たデータをＩＣＤＤのＬｉＦｅ０．３Ｍｎ０．７ＰＯ４のデータと比較すると、ラマンシフトにより両実施例の生成物の化学式がともにＬｉＦｅ０．２７Ｍｎ０．７３ＰＯ４であることが示唆された。
【００３７】
図５で示すように、実施例１で調製した生成物の粉末の平均粒径は１００ナノメートルより小さく、反応物Ｆｅ７（ＰＯ４）６の平均粒径も１００ナノメートルより小さい。図６で示すように、実施例２で調製した生成物の粉末の粒径は、１００ナノメートルから３００ナノメートルの範囲内であり、反応物ＬｉＦｅＰＯ４の粒径も１００ナノメートルから３００ナノメートルの範囲内である。すなわち、鉄源の粒径は実質的に生成物の粉末の粒径と同じである。凝集の問題が効果的に回避されているので、生成物の粉末の粒径は増大しない。その結果、電池の電気的性能が向上する。
【００３８】
実施例１及び実施例２で調製した生成物の粉末を、コイン型電池を組み立てるためにアルミニウム基材上にコーティングした。続いて、充放電テスターを用いてコイン型電池の電気的特性について、０．１Ｃ及び２Ｃにおける２回の充放電サイクルを調べた。その結果を、図７及び図８に示す。実施例１及び実施例２で調製した生成物の粉末を電池の陰極材料として用いた場合、充放電の動作がより安定し、電池容量が高かった。従って、本発明による電池複合材料の製造方法は電池の電気的特性を向上させることができる。
【００３９】
上記のように、本発明は電池複合材料の製造方法を提供する。マンガン源を鉄源に拡散させることにより、生成物の粉末熱処理プロセスにおいて凝集せず、その結果、電池の電気的特性及び安定性が向上する。また、鉄源の粒径及び鉄のマンガンに対する比率を選別することにより、実用的な要件に応じた、理想的な電気的特性を備えた電池複合材料が得られる。
【００４０】
以上、本発明について、現在最も実用的且つ好ましい実施形態と考えられるものに関して説明してきたが、本発明は、開示された実施形態に限定される必要はない。逆に、様々な改良及び類似の構成を添付の特許請求の範囲及び趣旨に含むことが意図されており、全ての改良及び類似の構成を包含するよう、最も広い解釈に従うべきである。
【図１】
2016522965.tif 000003
【図２】
2016522965.tif 000004
【図３】
2016522965.tif 000005
【図４】
2016522965.tif 000006
【図５】
2016522965.tif 000007
【図６】
2016522965.tif 000008
【図７】
2016522965.tif 000009
【図８】
2016522965.tif 000010
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
電池複合材料の製造方法であって、少なくとも工程（ａ）〜（ｄ）を含み、
工程（ａ）では、鉄化合物と、リン酸（Ｈ３ＰＯ４）と、マンガン化合物と、リチウム化合物と、炭素源を供給し、前記鉄化合物は、Ｆｅ７（ＰＯ４）６、ＦｅＰＯ４・２Ｈ２Ｏ、ＬｉＦｅＰＯ４、Ｆｅ２Ｏ３、ＦｅＣ２Ｏ４・２Ｈ２Ｏ、ＦｅＣ６Ｈ５Ｏ７、又はこれらの組み合わせであり、
工程（ｂ）では、前記鉄化合物及び脱イオン水の混合物に前記リン酸を撹拌しながら加え第１リン酸塩溶液を生成し、第１の量の前記マンガン化合物を前記第１リン酸塩溶液に加え、前記マンガン化合物と前記第１リン酸塩溶液を第１の期間連続反応させ第１生成物溶液を生成し、
工程（ｃ）では、前記第１生成物溶液と、前記炭素源と、前記リチウム化合物を反応させて前駆体を生成し、前記炭素源は、炭水化物、有機化合物、ポリマー材料又は高分子材料であり、
工程（ｄ）では、前記前駆体を熱処理し電池複合材料を生成し、前記電池複合材料は、化学式がＬｉＦｅｘＭｎ１−ｘＰＯ４であり、ｘが０より大きい、
電池複合材料の製造方法。
【請求項２】
前記工程（ｃ）は、遷移金属酸化物と、前記第１生成物溶液と、前記炭素源と、前記リチウム化合物を反応させる工程を含み、
前記工程（ｄ）において生成される前記電池複合材料は、リチウム鉄マンガンリンが共結晶化したナノ金属酸化物である、請求項１に記載の電池複合材料の製造方法。
【請求項３】
前記電池複合材料の化学式において、ｘが０．１から０．９の間の範囲であり、ｘが前記マンガン化合物の前記第１の量に応じて決まる、請求項１に記載の電池複合材料の製造方法。
【請求項４】
前記電池複合材料の化学式において、ｘが０．２７である、請求項３に記載の電池複合材料の製造方法。
【請求項５】
前記第１の期間が少なくとも２４時間以上である、請求項１に記載の電池複合材料の製造方法。
【請求項６】
前記工程（ｃ）は、工程（ｃ１）〜（ｃ３）を含み、
工程（ｃ１）では、前記リチウム化合物と、前記炭素源と、分散剤を前記第１生成物溶液に加え、第２生成物溶液を生成し、
工程（ｃ２）では、前記第２生成物溶液を粉砕し前駆体溶液を生成し、
工程（ｃ３）では、前記前駆体溶液を濃縮し前記前駆体を生成し、
請求項１に記載の電池複合材料の製造方法。
【請求項７】
前記粉砕工程がボールミルを用いて行われる、請求項６に記載の電池複合材料の製造方法。
【請求項８】
前記工程（ｄ）は、前記前駆体をセラミック坩堝に入れ、前記前駆体を保護雰囲気下で第１温度に加熱後、さらに第２期間連続焼結し前記電池複合材料の生成物の粉末を生成する工程をさらに含む、請求項１に記載の電池複合材料の製造方法。
【請求項９】
前記第１温度が少なくとも８００℃であり、前記第２期間が少なくとも７時間以上である、請求項８に記載の電池複合材料の製造方法
【請求項１０】
前記工程（ｂ）は、
１０３ｇのＦｅ７（ＰＯ４）６及び２Ｌの前記脱イオン水の混合液を調整する工程と、
２６４．４ｇの前記リン酸を前記混合液に加え撹拌し前記第１リン酸塩溶液を生成する工程と、
をさらに含み、
前記第１の量のＭｎＣＯ３を前記第１リン酸塩溶液に加えた後、ＭｎＣＯ３と前記第１リン酸塩溶液の反応を前記第１の期間連続して行い、前記第１生成物溶液を生成する、請求項１に記載の電池複合材料の製造方法。
【請求項１１】
工程（ｂ）は、
１１８．３２ｇのＬｉＦｅＰＯ４及び２Ｌの前記脱イオン水の混合液を調整する工程と、
２６４．４ｇの前記リン酸を前記混合液に加え撹拌し、前記第１リン酸塩溶液を生成する工程と、
をさらに含み、
前記第１の量のＭｎＣＯ３を前記第１リン酸塩溶液に加えた後、ＭｎＣＯ３と前記第１リン酸塩溶液の反応を前記第１の期間連続して行い、前記第１生成物溶液を生成する、請求項１に記載の電池複合材料の製造方法。
【請求項１２】
電池複合材料の製造方法であって、少なくとも工程（ａ）〜（ｄ）を含み、
工程（ａ）では、鉄化合物と、リン酸（Ｈ３ＰＯ４）と、ＭｎＣＯ３と、ＬｉＯＨと、炭素源を供給し、前記鉄化合物は、Ｆｅ７（ＰＯ４）６、ＦｅＰＯ４・２Ｈ２Ｏ、ＬｉＦｅＰＯ４、Ｆｅ２Ｏ３、ＦｅＣ２Ｏ４・２Ｈ２Ｏ、ＦｅＣ６Ｈ５Ｏ７、又はこれらの組み合わせであり、
工程（ｂ）では、前記鉄化合物及び脱イオン水の混合物に前記リン酸を撹拌しながら加えて第１リン酸塩溶液を生成し、第１の量の前記ＭｎＣＯ３を前記第１リン酸塩溶液に加え、前記ＭｎＣＯ３と前記第１リン酸塩溶液を第１の期間連続反応させ第１生成物溶液を生成し、
工程（ｃ）では、前記第１生成物溶液と、前記炭素源と、前記ＬｉＯＨを反応させて前駆体を生成し、前記炭素源は、炭水化物、有機化合物、ポリマー材料又は高分子材料であり、
工程（ｄ）では、前記前駆体を熱処理し電池複合材料を生成し、前記電池複合材料は、化学式がＬｉＦｅｘＭｎ１−ｘＰＯ４であり、ｘが０．１から０．９の間の範囲である、
電池複合材料の製造方法。
【請求項１３】
電池複合材料の前駆体の製造方法であって、
鉄化合物とマンガンイオンを放出する化合物をリン酸水溶液中において反応させ、第１生成物溶液を生成する工程と、
前記第１生成物溶液とリチウムイオンを放出する化合物を前記リン酸水溶液中において反応させ、前駆体溶液を生成する工程と、
前記前駆体溶液を濃縮し電池複合材料の前駆体を生成する工程と、
を少なくとも含み、
前記鉄化合物が、Ｆｅ７（ＰＯ４）６、ＦｅＰＯ４・２Ｈ２Ｏ、ＬｉＦｅＰＯ４、Ｆｅ２Ｏ３、ＦｅＣ２Ｏ４・２Ｈ２Ｏ、ＦｅＣ６Ｈ５Ｏ７、又はこれらの組み合わせであり、
電池複合材料の前駆体は、化学式がＬｉＦｅｘＭｎ１−ｘＰＯ４でありｘが０より大きい、
電池複合材料の前駆体の製造方法。
【国際調査報告】
2016522965.tif 000011
2016522965.tif 000012
2016522965.tif 000013
2016522965.tif 000014
2016522965.tif 000015